ВЫСОКОВЯЗКИЙ, В ЗНАЧИТЕЛЬНОЙ СТЕПЕНИ АМОРФНЫЙ ПОЛИОЛЕФИН

1. Полиолефин, который содержит следующие мономерные единицы:
a) максимально 25 мас.% единиц, которые выводятся из этилена,
b) максимально 75 мас.% единиц, которые выводятся из пропилена, а также
c) от 5 до 100 мас.% единиц, которые выводятся из α-олефина, имеющего от 4 до 20 атомов углерода,
причем полиолефин обладает следующими параметрами:
d) средневесовая молекулярная масса в интервале от 70000 до 10000000 г/моль,
e) полидисперсность в интервале от 4 до 60,
f) вязкость расплава, измеренная путем реометрии колебаний со
скоростью сдвига 1 Гц при температуре 190°С, в интервале от 100000 до 100000000 мПа·с,
g) проникание иглой в интервале от 3 до 70·0,1 мм,
h) энтальпия плавления в интервале от 2 до 100 Дж/г,
g
i) температура стеклования Т в интервале от -15 до -80°С, а также
j) конец области плавления кристаллической части в интервале от 85 до 175°С.
2. Полиолефин по п.1, отличающийся тем, что средневесовая молекулярная масса составляет по меньшей мере 100000 г/моль.
3
3
n
3. Полиолефин по п.1, полученный путем полимеризации мономеров α-олефина со смешанным катализатором TiCl·(AlCl), причем n=0,2-0,5, а также соединением триалкилалюминия в качестве сокатализатора с молярным соотношением катализатора к сокатализатору от 1:1 до 1:10.
4. Полиолефин по одному из пп.1-3, отличающийся тем, что он имеет значение альфа в интервале от 0,5 до 0,9.
5. Применение полиолефина по одному из пп.1-4 для получения гидроизоляционных материалов.
6. Состав полиолефина, который содержит следующие компоненты:
I. от 0,1 до 99,9 мас.% полиолефина по одному из пп.1-4, а также
II. от 99,9 до 0,1 мас.% полиолефина, выбираемого из группы этиленового полимера, изотактического пропиленового полимера, синдиотактического пропиленового полимера, изотактического поли-1-бутена и синдиотактического поли-1-бутена, причем процентные данные относятся к смеси компонентов I и II.
7. Состав полиолефина по п.6, отличающийся тем, что компонентом II является смесь из этиленового полимера и полиолефина, выбираемого из группы изотактического пропиленового полимера, синдиотактического пропиленового полимера, изотактического поли-1-бутена и синдиотактического поли-1-бутилена.
8. Формовочная масса из полимерного состава по пп.6 и 7 для получения формованных изделий.
9. Формовочная масса по п.8, отличающаяся тем, что она содержит следующие компоненты:
а. от 0,1 до 50 мас.% полиолефина по п.1, а также
b. от 99,9 до 50 мас.% изотактического или синдиотактического пропиленового полимера,
причем процентные данные относятся к смеси компонентов 1 и II.
10. Применение состава полиолефина по п.6 или 7 или формовочной массы по п.8 или 9 для получения формованных изделий.